(57)【要約】  還元型補酵素Ｑ１０ ＦｏｒｍＩＩ型結晶を効率よく生産することが可能な製造方法を提供する。  還元型補酵素Ｑ１０ ＦｏｒｍＩ型結晶と還元型補酵素Ｑ１０ ＦｏｒｍＩＩ型結晶の混合物を、結晶総量１００重量部に対し０．００１〜５０重量部の溶媒存在下、３２℃以上に加温し、還元型補酵素Ｑ１０ ＦｏｒｍＩＩ型結晶の比率を増加させることを含む、還元型補酵素Ｑ１０結晶の製造方法。加温時間は１時間以上１４時間未満であるのが好ましく、溶媒存在下に加温した後に、さらに４５℃以上で乾燥処理を行って溶媒を除去することを含むことが好ましい。【特許請求の範囲】
【請求項１】
還元型補酵素Ｑ１０ ＦｏｒｍＩ型結晶と還元型補酵素Ｑ１０ ＦｏｒｍＩＩ型結晶の混合物を、結晶総量１００重量部に対し０．００１〜５０重量部の溶媒存在下、３２℃以上に加温し、還元型補酵素Ｑ１０ ＦｏｒｍＩＩ型結晶の比率を増加させることを含む、還元型補酵素Ｑ１０結晶の製造方法。
【請求項２】
加温時間が１時間以上１４時間未満である、請求項１に記載の製造方法。
【請求項３】
加温開始時の混合物中の還元型補酵素Ｑ１０ ＦｏｒｍＩＩ型結晶の量が、混合物中の還元型補酵素Ｑ１０ ＦｏｒｍＩ型結晶１００重量部に対して１．５重量部以上１００重量部以下である、請求項１又は２に記載の製造方法。
【請求項４】
溶媒存在下に加温した後に、さらに４５℃以上で乾燥処理を行って溶媒を除去することを含む、請求項１〜３いずれか１項に記載の製造方法。
【請求項５】
乾燥処理開始時の混合物中の還元型補酵素Ｑ１０ ＦｏｒｍＩＩ型結晶の割合が、５０％以上である、請求項４に記載の製造方法。
【請求項６】
静置状態で加温を行う、請求項１〜５いずれか１項に記載の製造方法。
【請求項７】
溶媒が、炭化水素、脂肪酸エステル、エーテル、アルコール、ケトン、窒素化合物及び、硫黄化合物からなる群より選択される少なくとも１つの有機溶媒を含むものである、請求項１〜６いずれか１項に記載の製造方法。
【請求項８】
炭化水素が炭素数５〜１２の炭化水素である請求項７に記載の製造方法。
【請求項９】
炭素数５〜１２の炭化水素がヘキサンである請求項８に記載の製造方法。
【請求項１０】
アルコールが、炭素数１〜５の１価アルコールである請求項７記載の製造方法。
【請求項１１】
炭素数１〜５の１価アルコールがエタノールである請求項１０に記載の製造方法。
【請求項１２】
ケトンが炭素数３〜６のケトンである請求項７に記載の製造方法。
【請求項１３】
炭素数３〜６のケトンがアセトンである請求項１２に記載の製造方法。
【請求項１４】
脱酸素雰囲気下で実施する請求項１〜１３のいずれか１項に記載の製造方法。
【発明の詳細な説明】
【技術分野】
【０００１】
本発明は、安定性に優れた還元型補酵素Ｑ１０結晶の製造方法に関する。
【背景技術】
【０００２】
補酵素Ｑは、細菌から哺乳動物まで広く生体に分布する必須成分であり、生体内の細胞中におけるミトコンドリアの電子伝達系構成成分として知られている。補酵素Ｑは、ミトコンドリア内で酸化と還元を繰り返すことで、電子伝達系における伝達成分としての機能を担っているほか、還元型補酵素Ｑは抗酸化作用を持つことが知られている。ヒトでは、補酵素Ｑの側鎖が、繰り返し構造を１０個持つ補酵素Ｑ１０が主成分であり、生体内においては、通常、４０〜９０％程度が還元型として存在している。補酵素Ｑの生理的作用としては、ミトコンドリア賦活作用によるエネルギー生産の活性化、心機能の活性化、細胞膜の安定化効果、抗酸化作用による細胞の保護効果等が挙げられている。【０００３】
現在製造・販売されている補酵素Ｑ１０の多くは酸化型であるが、近年では、酸化型補酵素Ｑ１０に比べて高い経口吸収性を示す還元型補酵素Ｑ１０も市場に登場し、用いられるようになってきている。【０００４】
還元型補酵素Ｑ１０を得る一般的な方法は既に開示されている（特許文献１）。さらに、還元型補酵素Ｑ１０を結晶として得る方法についても、いくつかの方法が知られている。例えば、還元型補酵素Ｑ１０を、アルコール溶液及び／又はケトン溶液中において晶出させ、結晶を製造する方法（特許文献２）や、還元型補酵素Ｑ１０の高濃度液相を貧溶媒中に添加することで結晶化を行う方法（特許文献３）などが報告されている。【０００５】
一方、特許文献４には、還元型補酵素Ｑ１０に結晶多形現象が見られ、上記文献とは異なる新たな結晶形が得られることが記載されている。新たに出現した結晶形は従来の還元型補酵素Ｑ１０より非常に安定で、その他の物理特性にも優れていると報告されており、その製造方法についても開示されている。【０００６】
また、特許文献５には、補酵素Ｑとは全く別のカルボン酸誘導体についての溶媒媒介転移を用いた多形変化について記載されている。
【先行技術文献】
【特許文献】
【０００７】
【特許文献１】特開平１０−１０９９３３号公報
【特許文献２】特開２００３−００６４０９号公報
【特許文献３】特開２００３−０８９６６９号公報
【特許文献４】ＷＯ２０１２／１７６８４２号公報
【特許文献５】ＷＯ１９９９／０６５８８５号公報
【発明の概要】
【発明が解決しようとする課題】
【０００８】
特許文献４には、新たな還元型補酵素Ｑ１０結晶形であるＦｏｒｍＩＩ型結晶の晶析などによる取得方法が記載されているが、本発明者らが実際に検討を実施した結果、特許文献４記載の方法では、その条件により、ＦｏｒｍＩＩ型結晶を取得できても長時間を要したり、回収量が少ない、あるいは取得した還元型補酵素Ｑ１０中のＦｏｒｍＩＩ型結晶の含有量が少ない場合がある事がわかった。また、特許文献４には、晶析法以外の方法として、せん断力と熱を加える結晶転移法も記載されているが、この方法は実生産で行うためには専用の特殊設備が必要となる。特に、還元型補酵素Ｑ１０は融点が比較的低い（約５０℃）事から、せん断力や熱の制御を厳密に行わないと、結晶が融解してしまうため、汎用性の高い簡便な製法とは言えない。【０００９】
このような状況下、安定なＦｏｒｍＩＩ型結晶を、短時間で効率よく得る製造方法の提供を目的とする。
【課題を解決するための手段】
【００１０】
本発明者らが、前記課題解決のために鋭意研究した結果、還元型補酵素Ｑ１０のＦｏｒｍＩ型結晶とＦｏｒｍＩＩ型結晶の混合物を微量の溶媒存在下で、一定以上の温度で保持するだけで、還元型補酵素Ｑ１０ ＦｏｒｍＩＩ型結晶の割合が増加することを見出し、本発明を完成するに至った。【００１１】
即ち、本発明は、還元型補酵素Ｑ１０ ＦｏｒｍＩ型結晶と還元型補酵素Ｑ１０ ＦｏｒｍＩＩ型結晶の混合物を、結晶総量１００重量部に対し０．００１〜５０重量部の溶媒存在下、３２℃以上に加温し、還元型補酵素Ｑ１０ ＦｏｒｍＩＩ型結晶の比率を増加させることを含む、還元型補酵素Ｑ１０ ＦｏｒｍＩＩ型結晶の製造方法である。好ましくは、加温時間が１時間以上１４時間未満である、前記製造方法である。また好ましくは、加温開始時の混合物中の還元型補酵素Ｑ１０ ＦｏｒｍＩ型結晶に対する還元型補酵素Ｑ１０ ＦｏｒｍＩＩ型結晶の量が、ＦｏｒｍＩ型結晶１００重量部に対して１．５重量部以上１００重量部以下である、前記製造方法である。さらに好ましくは、溶媒存在下に加温した後に、さらに４５℃以上で乾燥処理を行って溶媒を除去することを含む、前記製造方法である。また、溶媒が、炭化水素、脂肪酸エステル、エーテル、アルコール、ケトン、窒素化合物、及び、硫黄化合物からなる群より選択される少なくとも１つの有機溶媒を含むものである、前記製造方法である。【００１２】
本明細書は本願の優先権の基礎となる日本国特許出願番号２０１８−１８４６２０号の開示内容を包含する。
【発明の効果】
【００１３】
本発明の還元型補酵素Ｑ１０結晶の製造方法は、従来公知の還元型補酵素Ｑ１０のＦｏｒｍＩ型結晶に比べて安定なＦｏｒｍＩＩ型結晶を、短時間で複雑な操作の必要がなく、また簡便な設備で実施できるという点で優れている。
【発明を実施するための形態】
【００１４】
以下、本発明を詳細に説明する。本明細書における「還元型補酵素Ｑ１０」とは、還元型補酵素Ｑ１０を主成分とする限り、その一部に酸化型補酵素Ｑ１０を含んでいてもよい。なお、ここで主成分とは、例えば５０重量％以上、通常６０重量％以上、好ましくは７０重量％以上、より好ましくは８０重量％以上、さらに好ましくは９０重量％以上、特に好ましくは９５重量％以上、とりわけ９８重量％以上含まれていることを意味する。
【００１５】
なお、上述したように、還元型補酵素Ｑ１０結晶には、従来から知られているＦｏｒｍＩ型と、最近になって新たに見出されたＦｏｒｍＩＩ型の２種の結晶多形が存在する。具体的には、融点が４８℃付近で、粉末エックス線（Ｃｕ−Ｋα）回析において、回析角（２θ±０．２°）３．１°、１８．７°、１９．０°、２０．２°、２３．０°に特徴的なピークを示す還元型補酵素Ｑ１０の結晶形がＦｏｒｍＩ型であり、融点が５２℃付近で、粉末エックス線（Ｃｕ−Ｋα）回析において、回析角（２θ±０．２°）１１．５°、１８．２°、１９．３°、２２．３°、２３．０°、３３．３°に特徴的なピークを示す還元型補酵素Ｑ１０の結晶形がＦｏｒｍＩＩ型である。本明細書においては、示差走査熱量測定（ＤＳＣ）により、５℃／分の速度で昇温した場合において５０±１℃に吸熱ピークを有するか、昇温速度０．５℃／分において同様に測定をおこなった場合、４８±１℃に吸熱ピークを有するか、粉末エックス線（Ｃｕ−Ｋα）回折において、回折角（２θ±０．２°）３．１°、１８．７°、１９．０°、２０．２°、２３．０°に特徴的なピークを示すか、そのうち１つでも満たす還元型補酵素Ｑ１０の結晶を「ＦｏｒｍＩ型の還元型補酵素Ｑ１０の結晶」という。もちろん、全ての条件を満たすものであってもかまわない。一方、同じく、示差走査熱量測定（ＤＳＣ）により、５℃／分の速度で昇温した場合において５４±２℃に吸熱ピークを有するか、昇温速度０．５℃／分において同様に測定をおこなった場合、５２±２℃に吸熱ピークを有するか、粉末エックス線（Ｃｕ−Ｋα）回折において、回折角（２θ±０．２°）１１．５°、１８．２°、１９．３°、２２．３°、２３．０°及び３３．３°に特徴的なピークを示すか、そのうち１つでも満たす還元型補酵素Ｑ１０の結晶を「ＦｏｒｍＩＩ型の還元型補酵素Ｑ１０の結晶」という。
【００１６】
また、本明細書における「結晶性固体」とは、結晶構造を有する部分とともに、結晶構造を有さない非晶質成分をその中に含んだ固体を意味する。
【００１７】
本発明の還元型補酵素Ｑ１０結晶の製造方法は、還元型補酵素Ｑ１０ ＦｏｒｍＩ型結晶と還元型補酵素Ｑ１０ ＦｏｒｍＩＩ型結晶の混合物を、結晶総量１００重量部に対し０．００１〜５０重量部の溶媒存在下、３２℃以上に加温し、還元型補酵素Ｑ１０ ＦｏｒｍＩＩ型結晶の比率を増加させる、還元型補酵素Ｑ１０結晶の製造方法である。
【００１８】
まず、還元型補酵素Ｑ１０ ＦｏｒｍＩ型結晶と還元型補酵素Ｑ１０ ＦｏｒｍＩＩ型結晶の混合物を、結晶総量１００重量部に対し０．００１〜５０重量部の溶媒と共存させる「湿結晶調製工程」について説明する。
本発明の湿結晶調製工程においては、還元型補酵素Ｑ１０ ＦｏｒｍＩ型結晶に対して、転移のための種晶として還元型補酵素Ｑ１０ ＦｏｒｍＩＩ型結晶を共存させる。混合物中の還元型補酵素Ｑ１０ ＦｏｒｍＩＩ型結晶の割合は、特に限定されないが、例えば、混合物中の還元型補酵素Ｑ１０ ＦｏｒｍＩ型結晶の含有量に対して、１．５重量％以上、好ましくは２．５重量％以上、より好ましくは５重量％以上、とりわけ１０重量％以上である。上限は特に制限されないが、普通約１００重量％以下、好ましくは５０重量％以下、さらに好ましくは３０重量％以下、より好ましくは２０重量％以下である。また、混合物中の還元型補酵素Ｑ１０ ＦｏｒｍＩＩ型結晶の割合は、例えば、混合物中の還元型補酵素Ｑ１０ ＦｏｒｍＩ型結晶の含有量に対して、１．５体積％以上、好ましくは２．５体積％以上、より好ましくは５体積％以上、とりわけ１０体積％以上である。上限は特に制限されないが、普通約１００体積％以下、好ましくは５０体積％以下、さらに好ましくは３０体積％以下、より好ましくは２０体積％以下である。また、加温開始時の混合物中の還元型補酵素Ｑ１０ ＦｏｒｍＩＩ型結晶の量は、例えば、混合物中の還元型補酵素Ｑ１０ ＦｏｒｍＩ型結晶１００重量部に対して、１．５重量部以上、好ましくは２．５重量部以上、より好ましくは５重量部以上、とりわけ１０重量部以上である。上限は特に制限されないが、普通約１００重量部以下、好ましくは５０重量部以下、さらに好ましくは３０重量部以下、より好ましくは２０重量部以下である。
【００１９】
なおここで使用される還元型補酵素Ｑ１０としては、ＦｏｒｍＩ型結晶とＦｏｒｍＩＩ型結晶の混合物を主成分とするものであれば、非晶状態の還元型補酵素Ｑ１０を一部含んでいてもよい。また、後述する加温工程においてその純度を高めることが可能なため、不純物を有するものや、未精製・粗精製の還元型補酵素Ｑ１０結晶であってもよい。
【００２０】
本発明の湿結晶調製工程において、使用する溶媒は、特に限定されないが、炭化水素、脂肪酸エステル、エーテル、アルコール、ケトン、窒素化合物、硫黄化合物からなる群より選択される少なくとも一つの有機溶媒を含むものを使用するのが好ましい。
【００２１】
上記炭化水素としては、特に制限されないが、例えば、脂肪族炭化水素、芳香族炭化水素、ハロゲン化炭化水素等を挙げることができる。
【００２２】
脂肪族炭化水素としては、環状、非環状を問わず、また、飽和、不飽和を問わず、特に制限されないが、通常、炭素数３〜２０、好ましくは炭素数５〜１２のものが用いられる。具体例としては、例えば、プロパン、ブタン、イソブタン、ペンタン、２−メチルブタン、シクロペンタン、２−ペンテン、ヘキサン、２−メチルペンタン、２，２−ジメチルブタン、２，３−ジメチルブタン、メチルシクロペンタン、シクロヘキサン、１−ヘキセン、シクロヘキセン、ヘプタン、２−メチルヘキサン、３−メチルヘキサン、２，３−ジメチルペンタン、２，４−ジメチルペンタン、メチルシクロヘキサン、１−ヘプテン、オクタン、２，２，３−トリメチルペンタン、イソオクタン、エチルシクロヘキサン、１−オクテン、ノナン、２，２，５−トリメチルヘキサン、１−ノネン、デカン、１−デセン、ｐ−メンタン、ウンデカン、ドデカン等を挙げることができる。脂肪族炭化水素は、好ましくは、ペンタン、２−メチルブタン、ヘキサン、２−メチルペンタン、２，２−ジメチルブタン、２，３−ジメチルブタン、ヘプタン、２−メチルヘキサン、３−メチルヘキサン、２，３−ジメチルペンタン、２，４−ジメチルペンタン、オクタン、２，２，３−トリメチルペンタン、イソオクタン、ノナン、２，２，５−トリメチルヘキサン、デカン、ドデカン、シクロペンタン、メチルシクロペンタン、シクロヘキサン、メチルシクロヘキサン、エチルシクロヘキサン、ｐ−メンタン等である。脂肪族炭化水素は、より好ましくは、ペンタン、２−メチルブタン、ヘキサン、２−メチルペンタン、２，２−ジメチルブタン、２，３−ジメチルブタン、ヘプタン、２−メチルヘキサン、３−メチルヘキサン、２，３−ジメチルペンタン、２，４−ジメチルペンタン、オクタン、２，２，３−トリメチルペンタン、イソオクタン、シクロペンタン、メチルシクロペンタン、シクロヘキサン、メチルシクロヘキサン、エチルシクロヘキサン等であり、さらに好ましくは、ペンタン、ヘキサン、シクロヘキサン、メチルシクロヘキサン等であり、特に好ましくは、ヘプタン、ヘキサン、メチルシクロヘキサンであり、最も好ましくはヘプタン、ヘキサンである。
【００２３】
芳香族炭化水素としては、特に制限されないが、通常、炭素数６〜２０、好ましくは炭素数６〜１２、より好ましくは炭素数７〜１０のものが用いられる。具体例としては、例えば、ベンゼン、トルエン、キシレン、ｏ−キシレン、ｍ−キシレン、ｐ−キシレン、エチルベンゼン、クメン、メシチレン、テトラリン、ブチルベンゼン、ｐ−シメン、シクロヘキシルベンゼン、ジエチルベンゼン、ペンチルベンゼン、ジペンチルベンゼン、ドデシルベンゼン、スチレン等を挙げることができる。
【００２４】
ハロゲン化炭化水素としては、環状、非環状を問わず、また、飽和、不飽和を問わず、特に制限されないが、非環状のものが好ましく用いられる。ハロゲン化炭化水素として、塩素化炭化水素、フッ素化炭化水素がより好ましく、塩素化炭化水素がさらに好ましい。
【００２５】
また、ハロゲン化炭化水素として、炭素数１〜６、好ましくは炭素数１〜４、より好ましくは炭素数１〜２のものが用いられる。具体例としては、例えば、ジクロロメタン、クロロホルム、四塩化炭素、１，１−ジクロロエタン、１，２−ジクロロエタン、１，１，１−トリクロロエタン、１，１，２−トリクロロエタン、１，１，１，２−テトラクロロエタン、１，１，２，２−テトラクロロエタン、ペンタクロロエタン、ヘキサクロロエタン、１，１−ジクロロエチレン、１，２−ジクロロエチレン、トリクロロエチレン、テトラクロロエチレン、１，２−ジクロロプロパン、１，２，３−トリクロロプロパン、クロロベンゼン、１，１，１，２−テトラフルオロエタン等を挙げることができる。
【００２６】
上記炭化水素の中でも、炭素数５〜１２の炭化水素が好ましく、ヘプタン、ヘキサンがより好ましく、ヘキサンが最も好ましい。
【００２７】
上記脂肪酸エステルとしては、特に制限されないが、例えば、プロピオン酸エステル、酢酸エステル、ギ酸エステル等を挙げることができる。脂肪酸エステルとして、酢酸エステル、ギ酸エステルが好ましく、酢酸エステルがより好ましい。
【００２８】
上記脂肪酸エステルのエステル基としては、特に制限されないが、炭素数１〜８のアルキルエステル、炭素数１〜８のアラルキルエステル等が挙げられ、好ましくは炭素数１〜６のアルキルエステル、より好ましくは炭素数１〜４のアルキルエステルである。
【００２９】
プロピオン酸エステルとしては、例えば、プロピオン酸メチル、プロピオン酸エチル、プロピオン酸ブチル、プロピオン酸イソペンチル等を挙げることができる。
【００３０】
酢酸エステルとしては、例えば、酢酸メチル、酢酸エチル、酢酸プロピル、酢酸イソプロピル、酢酸ブチル、酢酸イソブチル、酢酸ｓｅｃ−ブチル、酢酸ペンチル、酢酸イソペンチル、酢酸ｓｅｃ−ヘキシル、酢酸シクロヘキシル、酢酸ベンジル等を挙げることができる。酢酸エステルは、好ましくは、酢酸メチル、酢酸エチル、酢酸プロピル、酢酸イソプロピル、酢酸ブチル、酢酸イソブチル等であり、最も好ましくは、酢酸エチルである。
【００３１】
ギ酸エステルとしては、例えば、ギ酸メチル、ギ酸エチル、ギ酸プロピル、ギ酸イソプロピル、ギ酸ブチル、ギ酸イソブチル、ギ酸ｓｅｃ−ブチル、ギ酸ペンチル等を挙げることができる。
【００３２】
上記エーテルとしては、環状、非環状を問わず、又、飽和、不飽和を問わず、特に制限されないが、飽和のものが好ましく用いられる。エーテルとしては、通常、炭素数３〜２０、好ましくは炭素数４〜１２、より好ましくは炭素数４〜８のものが用いられる。
【００３３】
エーテルの具体例としては、例えば、ジエチルエーテル、メチルｔｅｒｔ−ブチルエーテル、ジプロピルエーテル、ジイソプロピルエーテル、ジブチルエーテル、ジヘキシルエーテル、エチルビニルエーテル、ブチルビニルエーテル、アニソール、フェネトール、ブチルフェニルエーテル、メトキシトルエン、ジオキサン、フラン、２−メチルフラン、テトラヒドロフラン、テトラヒドロピラン、エチレングリコールジメチルエーテル、エチレングリコールジエチルエーテル、エチレングリコールジブチルエーテル、エチレングリコールモノメチルエーテル、エチレングリコールモノエチルエーテル、エチレングリコールモノブチルエーテル等を挙げることができる。
【００３４】
上記アルコールとしては、環状、非環状を問わず、又、飽和、不飽和を問わず、特に制限されないが、飽和のものが好ましく用いられる。アルコールとしては、例えば、１価アルコールとしては炭素数１〜２０のものが一例として挙げられ、好ましくは炭素数１〜１２、より好ましくは炭素数１〜６、さらに好ましくは炭素数１〜５、特に好ましくは炭素数１〜４、とりわけ好ましくは炭素数１〜３のものである。アルコールは、最も好ましくは炭素数２〜３の１価アルコールである。また、炭素数２〜５、好ましくは炭素数２〜３の２価アルコール、炭素数３の３価アルコール等も好適に用いられる。上記のなかでも、炭素数１〜５の１価アルコールは、水と相溶性の高いアルコールであり、水との混合溶媒として使用する場合にも好適に用いられる。
【００３５】
１価アルコールとしては、例えば、メタノール、エタノール、１−プロパノール、２−プロパノール、１−ブタノール、２−ブタノール、イソブチルアルコール、ｔｅｒｔ−ブチルアルコール、１−ペンタノール、２−ペンタノール、３−ペンタノール、２−メチル−１−ブタノール、イソペンチルアルコール、ｔｅｒｔ−ペンチルアルコール、３−メチル−２−ブタノール、ネオペンチルアルコール、１−ヘキサノール、２−メチル−１−ペンタノール、４−メチル−２−ペンタノール、２−エチル−１−ブタノール、１−ヘプタノール、２−ヘプタノール、３−ヘプタノール、１−オクタノール、２−オクタノール、２−エチル−１−ヘキサノール、１−ノナノール、１−デカノール、１−ウンデカノール、１−ドデカノール、アリルアルコール、プロパルギルアルコール、ベンジルアルコール、シクロヘキサノール、１−メチルシクロヘキサノール、２−メチルシクロヘキサノール、３−メチルシクロヘキサノール、４−メチルシクロヘキサノール等を挙げることができる。
【００３６】
２価アルコールとしては、例えば、１，２−エタンジオール、１，２−プロパンジオール、１，３−プロパンジオール、１，２−ブタンジオール、１，３−ブタンジオール、１，４−ブタンジオール、２，３−ブタンジオール、１，５−ペンタンジオール等を挙げることができる。
【００３７】
３価アルコールとしては、例えばグリセリン等を挙げることができる。
【００３８】
上記アルコールのなかでも炭素数１〜５の１価アルコールが好ましく、エタノール、プロパノールがより好ましく、エタノールが最も好ましい。
【００３９】
上記ケトンとしては、特に制限されず、炭素数３〜６のものが好適に用いられる。具体例としては、例えば、アセトン、メチルエチルケトン、メチルブチルケトン、メチルイソブチルケトン等を挙げることができる。
【００４０】
上記ケトンの中で炭素数３〜６のケトンが好ましく、アセトンがより好ましい。
【００４１】
上記窒素化合物としては、例えばニトリル類が使用できる。当該ニトリル類としては、環状、非環状を問わず、又、飽和、不飽和を問わず、特に制限されないが、飽和のものが好ましく用いられる。ニトリル類としては通常、炭素数２〜２０、好ましくは炭素数２〜１２、より好ましくは炭素数２〜８のものが用いられる。
【００４２】
ニトリル類の具体例としては、例えば、アセトニトリル、プロピオニトリル、マロノニトリル、ブチロニトリル、イソブチロニトリル、スクシノニトリル、バレロニトリル、グルタロニトリル、ヘキサンニトリル、ヘプチルシアニド、オクチルシアニド、ウンデカンニトリル、ドデカンニトリル、トリデカンニトリル、ペンタデカンニトリル、ステアロニトリル、クロロアセトニトリル、ブロモアセトニトリル、クロロプロピオニトリル、ブロモプロピオニトリル、メトキシアセトニトリル、シアノ酢酸メチル、シアノ酢酸エチル、トルニトリル、ベンゾニトリル、クロロベンゾニトリル、ブロモベンゾニトリル、シアノ安息香酸、ニトロベンゾニトリル、アニソニトリル、フタロニトリル、ブロモトルニトリル、メチルシアノベンゾエート、メトキシベンゾニトリル、アセチルベンゾニトリル、ナフトニトリル、ビフェニルカルボニトリル、フェニルプロピオニトリル、フェニルブチロニトリル、メチルフェニルアセトニトリル、ジフェニルアセトニトリル、ナフチルアセトニトリル、ニトロフェニルアセトニトリル、クロロベンジルシアニド、シクロプロパンカルボニトリル、シクロヘキサンカルボニトリル、シクロヘプタンカルボニトリル、フェニルシクロヘキサンカルボニトリル、トリルシクロヘキサンカルボニトリル等を挙げることができる。ニトリル類は、好ましくは、アセトニトリル、プロピオニトリル、スクシノニトリル、ブチロニトリル、イソブチロニトリル、バレロニトリル、シアノ酢酸メチル、シアノ酢酸エチル、ベンゾニトリル、トルニトリル、クロロプロピオニトリルであり、より好ましくは、アセトニトリル、プロピオニトリル、ブチロニトリル、イソブチロニトリルであり、最も好ましくは、アセトニトリルである。
【００４３】
上記ニトリル以外の窒素化合物としては、例えば、ニトロメタン、トリエチルアミン、ピリジン、ホルムアミド、Ｎ−メチルホルムアミド、Ｎ，Ｎ−ジメチルホルムアミド、Ｎ，Ｎ−ジメチルアセトアミド、Ｎ−メチルピロリドン等を挙げることができる。
【００４４】
上記硫黄化合物としては、例えば、ジメチルスルホキシド、スルホラン等を挙げることができる。
【００４５】
上記有機溶媒の中でも、アルコールまたは脂肪酸エステルが好ましく、エタノールが最も好ましい。
【００４６】
本発明の湿結晶調製工程において、還元型補酵素Ｑ１０結晶と共存させるための溶媒としては、上記例示したものを単独で用いても良く、還元型補酵素Ｑ１０の溶解度、転移速度、転移率、結晶性状等の転移条件を左右する条件を改善するために、それぞれの溶媒の特性に従って、２種以上を好ましい割合で混合して用いることもできる。また、上記例示した有機溶媒と、他の有機溶媒や水を併用することもできる。水を併用する場合、有機溶媒の比率はある程度高いほうが好適に実施できる。水の比率は使用する溶媒全体に対して４０体積％以下が好ましく、３０体積％以下がより好ましく、１０体積％以下が最も好ましい。水と併用する有機溶媒は特に制限されないが、エタノールまたは酢酸エチルが好ましく、エタノールが最も好ましい。
【００４７】
湿結晶中の溶媒含量は、本発明の湿結晶調製工程において、結晶総量１００重量部に対し、０．００１〜５０重量部である必要がある。その範囲内であれば溶媒含量は特に限定されないが、下限値としては、０．０１重量部以上が好ましく、０．１重量部以上がより好ましく、１重量部以上がさらに好ましい。湿結晶中の溶媒含量の上限としては使用する溶媒の種類にもよるが、例えば、４５重量部以下が好ましく、４０重量部以下がより好ましい。なお、本発明の湿結晶調製工程においては、使用する還元型補酵素Ｑ１０結晶のすべてが溶媒に溶解されることなく、使用する還元型補酵素Ｑ１０結晶の大部分が固形状態のまま維持されているか、スラリー状態など固液２相系となるように調整される必要があることから、還元型補酵素Ｑ１０に対する溶解性が高い溶媒を使用する場合は、還元型補酵素Ｑ１０結晶が完全に溶解されないよう、溶媒の使用量を抑えるのがよい。もちろん、還元型補酵素Ｑ１０結晶の一部は溶媒に溶解された状態であってもかまわない。
【００４８】
本発明の湿結晶調製工程において、湿結晶を調製する方法は特に限定されず、単に、還元型補酵素Ｑ１０ ＦｏｒｍＩ型結晶と還元型補酵素Ｑ１０ ＦｏｒｍＩＩ型結晶の混合物に、溶媒を所定量添加した後、攪拌や流動などの混合操作を行ってよく、還元型補酵素Ｑ１０ ＦｏｒｍＩ型結晶と溶媒を所定量混合したものに、還元型補酵素Ｑ１０ ＦｏｒｍＩＩ型結晶を添加混合してもよい。また、還元型補酵素Ｑ１０ ＦｏｒｍＩ型結晶と還元型補酵素Ｑ１０ ＦｏｒｍＩＩ型結晶の混合物を含むスラリーを別途調製し、湿結晶中の溶媒含量が上記範囲となるよう、当該スラリーを濾過して過剰な溶媒を除去してもよい。スラリーを濾過する場合、例えば、減圧濾過や加圧濾過などが使用できる。いずれの場合においても、還元型補酵素Ｑ１０結晶全体に、使用する溶媒が接触している状態となるよう調整されるのが好ましい。
【００４９】
次に、本発明の製造方法では、上記湿結晶調製工程において得られた還元型補酵素Ｑ１０の湿結晶を、３２℃以上に加温する加温工程を行うことで、還元型補酵素Ｑ１０ ＦｏｒｍＩＩ型結晶の比率を増加させる。
【００５０】
上記加温工程における、加温時間は特に限定されず、還元型補酵素Ｑ１０ ＦｏｒｍＩＩ型結晶の比率が所望する数値となるように適宜選択しうるが、例えば１時間以上、好ましくは２時間以上、さらに好ましくは４時間以降、より好ましくは６時間以上である。上限についても特に限定されないが生産性の観点から、特に工業的規模で実施する場合には、あまり長すぎない方がよく、例えば１４時間未満であることが好ましく、１２時間以下がより好ましい。
【００５１】
本発明の加温工程において、還元型補酵素Ｑ１０の湿結晶は、攪拌により混合された状態で加温されても静置状態で加温されてもよいが、静置状態が好ましい。
【００５２】
本発明の加温工程における加熱温度は、３２℃以上であれば特に限定されず、使用した溶媒の種類や、溶媒に水を含むかどうかによっても最適な温度条件は異なり、一律に規定できないが、例えば、溶媒としてエタノールのみを用いた場合は、好ましくは４１℃以下、より好ましくは４０℃以下で実施される。加温温度が高すぎると結晶が溶解することがある。一方溶媒として、水を含むエタノールを使用した場合、例えば、エタノール／水の溶液の割合が０／１（体積比）よりも大きく１／１（体積比）以下であれば、加温温度の上限は、４７℃以下が好ましく、エタノール／水の溶液の割合が１／１（体積比）よりも大きく３／１（体積比）以下であれば４６℃以下が好ましく、エタノール／水の溶液の割合が３／１（体積比）よりも大きく９／１（体積比）以下であれば４３℃以下が好ましく、エタノール／水の溶液の割合が９／１（体積比）よりも大きい場合は好ましくは４１℃以下、より好ましくは４０℃以下で実施するのが好ましい。
【００５３】
本発明の加温工程における加温温度の下限は３２℃以上であるが、転移時間の観点から、好ましくは３５℃以上、より好ましくは３７℃以上で好適に実施できる。
【００５４】
本発明の加温工程において加温のための使用する装置としては、特に限定されないが、例えば、ウォーターバスやナウター乾燥機、コニカル乾燥機、棚段乾燥機等が挙げられる。なお、加温工程において溶媒の蒸発を防ぐ観点からは密閉状態で加温できる装置が好ましい。
【００５５】
本発明の製造方法においては、上記のように湿結晶調製工程の後に加温工程を実施することで、目的を達成しうるが、加温工程後、さらに、４５℃以上で乾燥処理を行って溶媒を除去する工程（乾燥処理工程）を実施することで、還元型補酵素Ｑ１０ ＦｏｒｍＩＩ型結晶の比率をさらに高めることができる。
【００５６】
上記乾燥処理工程において、還元型補酵素Ｑ１０の結晶は、攪拌により混合された状態で乾燥されても、静置状態で乾燥されてもよいが、静置状態が好ましい。
【００５７】
乾燥処理工程開始時において、結晶混合物中の還元型補酵素Ｑ１０ ＦｏｒｍＩＩ型結晶の割合は、５０％以上であることが好ましく、さらに好ましくは７０％以上、さらにより好ましくは８０％以上、特に好ましくは９０％以上まで加温工程で高められたものを、本乾燥処理工程に供するのがよい。この割合は、実施例に記載のＤＳＣ測定により求めることができる。なお、上記結晶混合物中の還元型補酵素Ｑ１０ ＦｏｒｍＩＩ型結晶の割合は、重量％であっても良いし、体積％であってもよい。
【００５８】
本発明の乾燥処理工程において、加熱温度の上限は、通常、結晶が融解しない温度であり、５１℃以下が好ましく、５０℃以下がより好ましい。下限は、転移時間の観点から、４５℃以上、好ましくは４７℃以上、より好ましくは４９℃以上で実施される。
【００５９】
本発明の乾燥処理工程において、比表面積値は特に限定されないがある程度高い方が好ましい。生産性の観点から加熱時間を考えると、比表面積値の上記値は０．４７以上が好ましく、１．５以上がより好ましい。ここで、比表面積値とは、乾燥工程に供される還元型補酵素Ｑ１０結晶混合物の単位体積あたりの表面積のことであり、表面積値／体積値で表される。
【００６０】
なお、加温工程において既に目的とするＦｏｒｍＩＩ型の還元型補酵素Ｑ１０結晶の含有割合に達成している場合は上記の限りではなく、例えば２５℃以上、好ましくは３０℃以上、より好ましくは３５℃以上で乾燥を実施すれば良い。通常の乾燥を実施し、溶媒を除去することができる。
【００６１】
本発明の製造方法における各工程、具体的には、湿結晶調製工程、加温工程、乾燥処理工程やその後の後処理工程などは、それぞれ脱酸素雰囲気下で実施することにより、酸化防止効果を高めることができ、好ましい。脱酸素雰囲気は、不活性ガスによる置換、減圧、沸騰やこれらを組み合わせることにより達成できる。少なくとも、不活性ガスによる置換、即ち、不活性ガス雰囲気を用いるのが好適である。上記の不活性ガスとしては、例えば、窒素ガス、ヘリウムガス、アルゴンガス、水素ガス、炭酸ガス等を挙げることができ、好ましくは窒素ガスである。本発明により、高品質の還元型補酵素Ｑ１０結晶を作業性、経済性良く得ることができる。例えば、湿結晶調製工程において調製した湿結晶（還元型補酵素Ｑ１０ ＦｏｒｍＩ型結晶と還元型補酵素Ｑ１０ ＦｏｒｍＩＩ型結晶の混合物と、溶媒との組み合わせ）を容器に収容し、容器内の気相を不活性ガスで置換し、容器を密閉したうえで、容器内の湿結晶を加温して加温工程を実施することが、脱酸素雰囲気下で加温工程を実施することの一例である。
【００６２】
各工程終了後や最終的に得られた還元型補酵素Ｑ１０の結晶あるいは結晶性固体中に、還元型補酵素Ｑ１０ ＦｏｒｍＩＩ型結晶がどの程度の割合で含まれているかは、例えば示差走査型熱量計（ＤＳＣ）で測定することにより判別が可能である。
【００６３】
前述したとおり、還元型補酵素Ｑ１０ ＦｏｒｍＩＩ型結晶は、ＤＳＣにより昇温速度０．５℃／分において測定を行った場合、５２±２℃付近に吸熱ピークを示し、従来の還元型補酵素Ｑ１０ ＦｏｒｍＩ型結晶は、同条件において、４８±１℃付近に吸熱ピークを示す。ＦｏｒｍＩＩ型の還元型補酵素Ｑ１０結晶が、従来のＦｏｒｍＩ型の還元型補酵素Ｑ１０結晶あるいはその結晶性固体と混合された状態であっても、前記吸熱ピークの高さや吸熱量の比により還元型補酵素Ｑ１０ ＦｏｒｍＩＩ型結晶の含有割合を測定することができる。
【実施例】
【００６４】
以下に実施例を挙げて本発明をさらに詳しく説明するが、本発明はこれら実施例のみに限定されるものではない。なお、実施例および比較例中のＤＳＣ測定条件は下記の通りである。
（ＤＳＣ測定条件）
装置：ＳＩＩナノテクノロジー製  ＤＳＣ６２２０
サンプル容器：アルミ製パン＆カバー（ＳＳＣ０００Ｃ００８）
昇温速度：０．５℃／分
サンプル量：５±２ｍｇ
また、ＤＳＣ分析で得られた還元型補酵素Ｑ１０ ＦｏｒｍＩ型結晶の吸熱ピークの高さ（Ｙ差）（以下、Ｉ−Ｙ差）および還元型補酵素Ｑ１０ ＦｏｒｍＩＩ型結晶の吸熱ピークの高さ（Ｙ差）（以下、ＩＩ−Ｙ差）より、還元型補酵素Ｑ１０ ＦｏｒｍＩＩ型結晶の比率（ＦｏｒｍＩＩ比率）を以下のように計算した。【００６５】
2020067275.tif 000002
【００６６】
（実施例１）
還元型補酵素Ｑ１０ ＦｏｒｍＩ型結晶５．０ｇと４９ｍＬのエタノール、１６ｍＬの蒸留水を混合し、スラリーとした。還元型補酵素Ｑ１０ ＦｏｒｍＩ型結晶１００重量部に対して２．５重量部相当である０．１２５ｇの還元型補酵素Ｑ１０ ＦｏｒｍＩＩ型結晶を前記スラリーに添加し、攪拌した。スラリーを減圧濾過して結晶総量１００重量部に対する溶媒の割合を２７重量部とし、得られた湿結晶をバイアル瓶に仕込み、窒素を吹き込んで密封した。この湿結晶を４４℃に加熱したウォーターバスに入れ、８時間加温した。加温後、減圧乾燥（３５℃）することにより、乾燥結晶を得た。得られた乾燥結晶中の還元型補酵素Ｑ１０ ＦｏｒｍＩＩ型結晶の比率は、６３．７％であった。【００６７】
（実施例２）
還元型補酵素Ｑ１０ ＦｏｒｍＩ型結晶５．０ｇと３３ｍＬのエタノール、３３ｍＬの蒸留水を混合し、スラリーとした。還元型補酵素Ｑ１０ ＦｏｒｍＩ型結晶１００重量部に対して２．５重量部相当である０．１２５ｇの還元型補酵素Ｑ１０ ＦｏｒｍＩＩ型結晶を前記スラリーに添加し、攪拌した。スラリーを減圧濾過して結晶総量１００重量部に対する溶媒の割合を２７重量部とし、得られた湿結晶をバイアル瓶に仕込み、窒素を吹き込んで密封した。この湿結晶を４５．５℃に加熱したウォーターバスに入れ、８時間加温した。加温後、減圧乾燥（３５℃）することにより、乾燥結晶を得た。得られた乾燥結晶中の還元型補酵素Ｑ１０ ＦｏｒｍＩＩ型結晶比率は、２４．１％であった。【００６８】
（実施例３）
還元型補酵素Ｑ１０ ＦｏｒｍＩ型結晶２．０ｇと２６ｍＬのエタノールを混合し、スラリーとした。還元型補酵素Ｑ１０ ＦｏｒｍＩ型結晶１００重量部に対して１．５重量部相当である０．０３ｇの還元型補酵素Ｑ１０ ＦｏｒｍＩＩ型結晶を前記スラリーに添加し、攪拌した。スラリーを実施例１と同程度（結晶総量１００重量部に対する溶媒の割合は約３０重量部）まで減圧濾過し、得られた湿結晶をバイアル瓶に仕込み、窒素を吹き込んで密封した。この湿結晶を３７℃に加熱したウォーターバスに入れ、１０時間加温した。加温後、減圧乾燥（３５℃）することにより、乾燥結晶を得た。得られた乾燥結晶中の還元型補酵素Ｑ１０ ＦｏｒｍＩＩ型結晶比率は、８０．３％であった。【００６９】
（実施例４）
還元型補酵素Ｑ１０ ＦｏｒｍＩ型結晶２．０ｇと２６ｍＬのエタノールを混合し、スラリーとした。還元型補酵素Ｑ１０ ＦｏｒｍＩ型結晶１００重量部に対して１重量部相当である０．０２ｇの還元型補酵素Ｑ１０ ＦｏｒｍＩＩ型結晶を前記スラリーに添加し、攪拌した。スラリーを実施例１と同程度（結晶総量１００重量部に対する溶媒の割合は約３０重量部）まで減圧濾過し、得られた湿結晶をバイアル瓶に仕込み、窒素を吹き込んで密封した。この湿結晶を３７℃に加熱したウォーターバスに入れ、１０時間加温した。加温後、減圧乾燥（３５℃）することにより、乾燥結晶を得た。得られた乾燥結晶中の還元型補酵素Ｑ１０ ＦｏｒｍＩＩ型結晶比率は、３４．６％であった。【００７０】
（実施例５）
還元型補酵素Ｑ１０ ＦｏｒｍＩ型結晶５．０ｇと６５ｍＬのエタノールを混合し、スラリーとした。還元型補酵素Ｑ１０ ＦｏｒｍＩ型結晶１００重量部に対して５重量部相当である０．２５ｇの還元型補酵素Ｑ１０ ＦｏｒｍＩＩ型結晶を前記スラリーに添加し、攪拌した。スラリーを減圧濾過して結晶総量１００重量部に対する溶媒の割合を３４重量部とし、得られた湿結晶をバイアル瓶に仕込み、窒素を吹き込んで密封した。この湿結晶を４０℃に加熱したウォーターバスに入れ、６時間加温した。加温後、減圧乾燥（３５℃）することにより、乾燥結晶を得た。得られた乾燥結晶中の還元型補酵素Ｑ１０ ＦｏｒｍＩＩ型結晶比率は、１００％であった。【００７１】
（実施例６）
還元型補酵素Ｑ１０ ＦｏｒｍＩ型結晶１．０ｇと２０ｍＬのエタノールを混合し、スラリーとした。還元型補酵素Ｑ１０ ＦｏｒｍＩ型結晶１００重量部に対して１００重量部相当である１．０ｇの還元型補酵素Ｑ１０ ＦｏｒｍＩＩ型結晶を前記スラリーに添加し、攪拌した。スラリーを実施例１と同程度（結晶総量１００重量部に対する溶媒の割合は約３０重量部）まで減圧濾過し、得られた湿結晶をバイアル瓶に仕込み、窒素を吹き込んで密封した。この湿結晶を３２℃に加熱したウォーターバスに入れ、１４時間加温した。加温後、減圧乾燥（３５℃）することにより、乾燥結晶を得た。得られた乾燥結晶中の還元型補酵素Ｑ１０ ＦｏｒｍＩＩ型結晶比率は、９０．９％であった。【００７２】
（比較例１）
還元型補酵素Ｑ１０ ＦｏｒｍＩ型結晶１．０ｇと３０ｍＬのエタノールを混合し、スラリーとした。還元型補酵素Ｑ１０ ＦｏｒｍＩ型結晶１００重量部に対して１００重量部相当である１．０ｇの還元型補酵素Ｑ１０ ＦｏｒｍＩＩ型結晶を前記スラリーに添加し、攪拌した。スラリーを実施例１と同程度（結晶総量１００重量部に対する溶媒の割合は約３０重量部）まで減圧濾過し、得られた湿結晶をバイアル瓶に仕込み、窒素を吹き込んで密封した。この湿結晶を３０℃に加熱したウォーターバスに入れ、１４時間加温した。加温後、減圧乾燥（３５℃）することにより、乾燥結晶を得た。得られた乾燥結晶中の還元型補酵素Ｑ１０ ＦｏｒｍＩＩ型結晶比率は５９．２％と、ほとんどＦｏｒｍＩＩ型結晶比率の増加は認められなかった。【００７３】
（実施例７）
還元型補酵素Ｑ１０ ＦｏｒｍＩ型結晶１．４ｇと２９ｍＬのエタノールを混合し、スラリーとした。０．１ｇの還元型補酵素Ｑ１０ ＦｏｒｍＩＩ型結晶を前記スラリーに添加し、減圧濾過して結晶総量１００重量部に対する溶媒の割合を４６重量部とし、湿結晶を得た。得られた湿結晶をバイアル瓶に仕込み、窒素を吹き込んで密封した。この湿結晶を３７℃に加熱したウォーターバスに入れ、４時間加温した。減圧乾燥（３５℃）後、４５℃の真空乾燥機で８時間乾燥した。得られた乾燥結晶中の還元型補酵素Ｑ１０ ＦｏｒｍＩＩ型結晶比率は、９４．６％であった。また加温工程後、乾燥前の湿結晶をサンプリングして還元型補酵素Ｑ１０ ＦｏｒｍＩＩ型結晶比率を測定した結果は６０．２％であった。【００７４】
（実施例８）
還元型補酵素Ｑ１０ ＦｏｒｍＩ型結晶１．６ｇと１３ｍＬのエタノールを混合しスラリーとした。還元型補酵素Ｑ１０ ＦｏｒｍＩ型結晶１００重量部に対して１０重量部相当である０．１６ｇの還元型補酵素Ｑ１０ ＦｏｒｍＩＩ型結晶を前記スラリーに添加し、攪拌した。スラリーを減圧濾過して結晶総量１００重量部に対する溶媒の割合を３８重量部とし、得られた湿結晶をバイアル瓶に仕込み、窒素を吹き込んで密封した。この湿結晶を３７℃に加熱したウォーターバスに入れ、６時間加温した。加温後、減圧乾燥（３５℃）し、さらに、４５℃の真空乾燥機で８時間加温した。得られた乾燥結晶中の還元型補酵素Ｑ１０ ＦｏｒｍＩＩ型結晶比率は１００％であった。また加温工程後、乾燥前の湿結晶をサンプリングして還元型補酵素Ｑ１０ ＦｏｒｍＩＩ型結晶比率を測定した結果は８９．９％であった。【００７５】
（実施例９）
還元型補酵素Ｑ１０ ＦｏｒｍＩ型結晶２ｇとアセトニトリルを混合しスラリーとした。還元型補酵素Ｑ１０ ＦｏｒｍＩ型結晶１００重量部に対して１２．５重量部相当である０．２５ｇの還元型補酵素Ｑ１０ ＦｏｒｍＩＩ型結晶を前記スラリーに添加し、攪拌した。スラリーを実施例１と同程度（結晶総量１００重量部に対する溶媒の割合は約３０重量部）まで減圧濾過して、得られた湿結晶をバイアル瓶に仕込み、窒素を吹き込んで密封した。この湿結晶を３７℃に加熱したウォーターバスに入れ、５時間加温した。加温後、減圧乾燥（３５℃）することにより、乾燥結晶を得た。得られた乾燥結晶中の還元型補酵素Ｑ１０ ＦｏｒｍＩＩ型結晶比率は５２．５％であった。【００７６】
（実施例１０）
還元型補酵素Ｑ１０ ＦｏｒｍＩ型結晶２ｇと２〜３％の水を含む酢酸エチルを混合しスラリーとした。還元型補酵素Ｑ１０ ＦｏｒｍＩ型結晶１００重量部に対して１２．５重量部相当である０．２５ｇの還元型補酵素Ｑ１０ ＦｏｒｍＩＩ型結晶を前記スラリーに添加し、攪拌した。スラリーを実施例１と同程度（結晶総量１００重量部に対する溶媒の割合は約３０重量部）まで減圧濾過して、得られた湿結晶をバイアル瓶に仕込み、窒素を吹き込んで密封した。この湿結晶を３６℃に加熱したウォーターバスに入れ、５時間加温した。加温後、減圧乾燥（３５℃）することにより、乾燥結晶を得た。得られた乾燥結晶中の還元型補酵素Ｑ１０ ＦｏｒｍＩＩ型結晶比率は８７．６％であった。【００７７】
本明細書で引用した全ての刊行物、特許及び特許出願はそのまま引用により本明細書に組み入れられるものとする。
【国際調査報告】
2020067275.tif 000003
2020067275.tif 000004
2020067275.tif 000005
2020067275.tif 000006